(57)【要約】【課題】湿し水を用いたオフセット印刷の間において、銅系だけでなく、より酸化されやすい鉄系の素材からなる印刷機の金属ローラーにおいても腐食又は錆びを防止することができるオフセット印刷用インキ組成物を提供する。【解決手段】湿し水を用いた印刷方式で使用されるオフセット印刷用インキ組成物において、下記一般式（１）；〔化１〕2009040953.tif 000005（式中、Ｒ、Ｒ′は、同一若しくは異なって、水素、炭素数１〜２０のアルキル基、炭素数１〜２０のシクロアルキル基、フェニル基、ナフチル基、炭素数１〜２０のアルキルフェニル基、アミノ基、アミノフェニル基、メルカプト基、炭素数１〜２０のアルキルメルカプト基又は炭素数１〜２０のカルボキシアルキル基を表す。）で示されるテトラゾール化合物及び／又はその水溶性塩を、０．０１〜１質量％含有するオフセット印刷用インキ組成物。【選択図】なし【特許請求の範囲】
【請求項１】
湿し水を用いた印刷方式で使用されるオフセット印刷用インキ組成物において、
下記一般式（１）；
【化１】
2009040953.tif 000004
（式中、Ｒ、Ｒ′は、同一若しくは異なって、水素、炭素数１〜２０のアルキル基、炭素数１〜２０のシクロアルキル基、フェニル基、ナフチル基、炭素数１〜２０のアルキルフェニル基、アミノ基、アミノフェニル基、メルカプト基、炭素数１〜２０のアルキルメルカプト基又は炭素数１〜２０のカルボキシアルキル基を表す。）
で示されるテトラゾール化合物及び／又はその水溶性塩を、０．０１〜１質量％含有する
ことを特徴とするオフセット印刷用インキ組成物。
【発明の詳細な説明】
【技術分野】
【０００１】
本発明はオフセット印刷用インキ組成物に関し、更に詳しくは、銅及び鉄更にはそれらの合金からなる金属ロールに対する防錆能力に優れたオフセット印刷用インキ組成物に関する。
【背景技術】
【０００２】
オフセット印刷は、油性インキが水と反発する性質を利用して、凹凸のない印刷版で印刷することを特徴とした印刷方式である。前記印刷版は、凹凸の代わりに親油性の画像部と、親水性の非画像部が形成され、画像部には油性インキが、非画像部には湿し水と呼ばれる水性成分がそれぞれ付着する。印刷に際しては、先ず、湿し水が水付けローラーや噴霧装置等の湿し水供給装置によって供給されて非画像部が湿し水で湿潤された状態となる。次に、油性インキがインキ供給装置によって画像部版面に供給されるが、この時、湿し水で湿潤された親水性の非画像部では、油と水の反発からインキが付着せず、画像部のみに油性インキが付着して、版面にインキ画像を形成する。更に、そのインキ画像がブランケット、印刷基材に、順次、移行して印刷が行われる。
【０００３】
印刷物は微視的には各色インキのドットから構成されており、一般にそのドットが細かいほど高精細な印刷物が得られる。オフセット印刷では、版面にインキを供給した時に、画像部と画像部の間にわずかな非画像部が介在するだけで、油と水の反発により、画像部ごとの独立したインキ皮膜（ドット）を形成できるという特徴がある。この特徴を利用すると、より細かい画像部を版面に多数設けて、即ち、版面にインキを供給したときに細かいインキのドットを多数生じさせて印刷することが可能なことから、オフセット印刷は高精細な印刷物を得る代表的な印刷方式となっている。しかし、版面に形成されたインキ皮膜は、ブランケット、印刷基材と二度転移して印刷され、その間に印圧でインキのドットがつぶれやすい。そこで、つぶれが発生しないように、版面で形成されるインキ皮膜は各種印刷方式の中でも最も薄膜となっている。
【０００４】
この様なオフセット印刷方式では、インキ供給装置のインキ付けローラーにより、版面にインキが供給されるが、上記の理由から、供給側のインキ付けローラー上のインキ皮膜も薄膜でなければならない。ところが、一般にオフセット印刷で利用される油性インキは高粘度であるため、一度に薄膜の状態にするには無理がある。そこで、インキ供給装置では、インキ壷からインキ付けローラーまでの間に、インキ元ローラーと多数のインキ練りローラーを設けて、インキ皮膜を徐々に薄膜にしながら移送する構造になっている。
【０００５】
ここで、印刷機のインキ練りローラー群は、ニップ圧を容易に調整でき、また、摺動しても磨耗がないように、弾力性のあるゴムローラーと弾力性のない金属ローラーの組み合わせから構成されている。そして、その金属ローラーの素材としては、油性インキの移送性を考慮して、親油性の高い銅系（銅又はその合金）のものが用いられることが多い。また、インキ元ローラーの素材については、強度やコスト等の面から、最近では鉄系（鉄又はその合金）のものが用いられている。
【０００６】
ところで、版面に油性インキを供給するインキ付けローラーは、印刷版と常に接触しながら回転しているため、非画像部を覆っている湿し水はかすり取られるようにしてインキ付けローラー表面に付着する。更に、湿し水は隣接するローラーに次々に伝播して、最終的にはインキ練りローラー群やインキ元ローラーに湿し水が水滴若しくは水膜の状態で覆うようになる。これらのローラーの中には、銅や鉄系の素材からなる金属ローラーが含まれていることは前記の通りであるため、金属ローラーも印刷作業中においては、常に湿し水に曝されることになる。その結果、時間と共にローラー表面の腐食又は錆びが進行して、修理又は交換のために余分な労力や費用がかかるという問題が発生する。
【０００７】
印刷機の金属ローラーの腐食や錆びを防止する技術は、これまでにも研究されており、オフセット印刷用インキ組成物中にベンゾトリアゾール類を０．０１〜１質量％含有させる方法が開示されている（例えば、特許文献１参照）。これは、ベンゾトリアゾール類がローラー表面の銅成分と化学的に反応し、キレート化合物として銅表面を覆うことによって防錆効果を発揮することに基づくものである（例えば、特許文献２の段落０００５参照）。このため、当該方法では、金属ローラーのうち、銅系のローラーに対しては有効な防錆効果が得られるが、最近、増加している鉄系のインキ元ローラーの腐食や錆びに対しては必ずしも十分な効果を得ることが出来なかった。
【特許文献１】特開平２−７７４７６号公報
【特許文献２】特開平７−１１３１８４号公報
【発明の開示】
【発明が解決しようとする課題】
【０００８】
本発明は、このような従来技術の課題を解決するためになされたものであり、湿し水を用いたオフセット印刷の間において、銅系だけでなく、より酸化されやすい鉄系の素材からなる印刷機の金属ローラーにおいても腐食又は錆びを防止することができるオフセット印刷用インキ組成物を提供することを課題とする。
【課題を解決するための手段】
【０００９】
本発明者らは、前記の課題を解決するために鋭意検討した結果、オフセット印刷用インキ組成物中に、テトラゾール化合物及び／又はその水溶性塩を添加することにより、印刷機の金属ローラーの腐食や錆びを防止できることを見出し、本発明を完成するに至った。
【００１０】
即ち、本発明は、湿し水を用いた印刷方式で使用されるオフセット印刷用インキ組成物において、下記一般式（１）；
【００１１】
【化１】
2009040953.tif 000002
【００１２】
（式中、Ｒ、Ｒ′は、同一若しくは異なって、水素、炭素数１〜２０のアルキル基、炭素数１〜２０のシクロアルキル基、フェニル基、ナフチル基、炭素数１〜２０のアルキルフェニル基、アミノ基、アミノフェニル基、メルカプト基、炭素数１〜２０のアルキルメルカプト基又は炭素数１〜２０のカルボキシアルキル基を表す。）で示されるテトラゾール化合物及び／又はその水溶性塩を、０．０１〜１質量％含有することを特徴とするオフセット印刷用インキ組成物に関する。
以下、本発明について詳細に説明する。
【００１３】
本発明のオフセット印刷用インキ組成物は、湿し水を用いて印刷される方式であればどのようなオフセット印刷方式で使用されても良く、具体的には、枚葉印刷方式、輪転印刷方式等のオフセット印刷方式で使用される。また、印刷用途として、商業印刷であっても新聞印刷であっても良く、更に色相として、有色であっても、無色であっても良い。
【００１４】
なお、上記湿し水としては特に限定されず、従来からオフセット印刷に使用されている公知のものを挙げることができ、最も簡単には水であってもよい。但し、水のみでは、印刷不良が生じ、湿し水としての機能が充分満足されないため、通常、湿し水の粘度、ｐＨ値や印刷インキに対する乳化特性を最適にし、かつ、局部的に異なる水量の差によって生じる欠陥を防止する目的で、湿し水としては、粘度調節親水性化剤、緩衝剤、溶解助剤、湿潤剤、消泡剤等が配合されたものが使用される。
【００１５】
上記のようなオフセット印刷用インキ組成物としては、例えば、特開２００３−６４２８８号公報、特開２００３−１４７２５３号公報、特開２００３―３１３４８２号公報に記載のもの等が挙げられる。具体的には、本発明では、以下に述べる着色剤、バインダー樹脂、石油系溶剤及び植物油成分を含むインキに、更に上記式（１）で示されるテトラゾール化合物を配合したオフセット印刷用インキ組成物等を使用できる。
【００１６】
上記着色剤としては、オフセット印刷インキに一般的に用いられる無色又は有色の、無機又は有機顔料を使用でき、具体的には、二酸化チタン、硫酸バリウム、炭酸カルシウム、有機ベントナイト、二酸化珪素、酸化鉄、カーボンブラック等の無機顔料；アゾ顔料、レーキ顔料、フタロシアニン顔料、イソインドリン顔料、アントラキノン顔料、キナクリドン顔料等の有機顔料等を挙げることができる。これらは、単独で用いてもよく、２種以上を併用してもよい。
上記オフセット印刷用インキ組成物中の着色剤の含有量は５〜５０質量％が適量である。
【００１７】
上記バインダー樹脂としては、オフセット印刷インキに一般的に用いられるものを使用でき、例えば、ロジン変性フェノール樹脂、石油樹脂変性フェノール樹脂等の各種フェノール樹脂、石油樹脂、各種アルキッド樹脂、ロジンエステル樹脂、ロジン変性マレイン酸樹脂、ポリエステル樹脂、これらの乾性油変性樹脂、ギルソナイト樹脂等を挙げることができる。上記バインダー樹脂のなかでも、ロジン変性フェノール樹脂、ロジン変性マレイン酸樹脂が好ましく、ロジン変性フェノール樹脂が特に好ましい。
【００１８】
上記ロジン変性フェノール樹脂としては、例えば、ロジン類又はその誘導体と、フェノールアルデヒド付加縮合物（いわゆるレゾール）と、更に必要に応じて多価アルコールとの反応によって得られるもの等が挙げられる。ここで、上記ロジン類又はその誘導体としては、ロジン類又はそのカルボキシル基含有誘導体が好ましい。上記ロジン類としては、ガムロジン、ウッドロジン、トール油ロジン、不均化ロジン、水添ロジン又はこれらの重合物等が挙げられ、その誘導体としては、マレイン酸、イタコン酸、クロトン酸等の不飽和カルボン酸を添加したロジン誘導体等のカルボキシル基含有誘導体等が挙げられる。また、上記ロジン変性マレイン酸樹脂としては、通常オフセット印刷インキ用に用いられるものを使用することができる。上記バインダー樹脂は、単独で用いてもよく、２種以上を併用してもよい。
上記オフセット印刷用インキ組成物中のバインダー樹脂の含有量は１０〜４０質量％が適量である。
【００１９】
上記バインダー樹脂は、必要に応じて、適量のゲル化剤（バインダー樹脂に対して１５質量％以下程度）を使用し、樹脂を架橋させることができる。このような場合に使用するゲル化剤としては、アルミニウムアルコラート類、アルミニウムキレート化合物等が挙げられ、好ましい具体例としては、アルミニウムトリイソプロポキシド、モノ−ｓｅｃ−ブトキシアルミニウムジイソプロポキシド、アルミニウムトリ−ｓｅｃ−ブトキシド、エチルアセテートアルミニウムジイソプロポキシド、アルミニウムトリスエチルアセトアセテート等を挙げることができる。
【００２０】
上記石油系溶剤としては、オフセット印刷用溶剤として使用されている水と相溶しない沸点１６０℃以上、好ましくは２００℃以上のものが好適に使用できる。具体的には、ｎ−パラフィン系溶剤、イソパラフィン系溶剤、ナフテン系溶剤、芳香族系溶剤、α−オレフィン系等の石油系溶剤；軽油、スピンドル油、マシン油、シリンダー油、テレピン油、ミネラルスピリット等の鉱物油が挙げられる。これらの溶剤は、単独で用いてもよく、２種以上を併用してもよいが、近年の環境問題等から非芳香族系溶剤を使用することが好ましい。
上記オフセット印刷用インキ組成物中の石油系溶剤の含有量は２０質量％以上が適量で、好ましくは４０〜５３質量％である。
【００２１】
上記植物油成分としては、オフセット印刷インキに一般的に用いられている乾性油、半乾性油、これらの脂肪酸エステル及び重合油等の植物油を使用できる。具体的には、大豆油、綿実油、アマニ油、サフラワー油、桐油、トール油、脱水ヒマシ油、カノーラ油等の乾性油又は半乾性油、これらの脂肪酸エステル、重合アマニ油等の重合植物油等を挙げることができる。
【００２２】
上記脂肪酸エステルとしては、例えば、脂肪酸モノアルキルエステル化合物等が挙げられる。上記脂肪酸モノエステル化合物を構成する脂肪酸としては、炭素数１６〜２０の飽和又は不飽和脂肪酸が好ましく、ステアリン酸、イソステアリン酸、ヒドロキシステアリン酸、オレイン酸、リノール酸、リノレン酸、エレオステアリン酸等を挙げることができる。上記脂肪酸モノエステル化合物を構成するアルコール由来のアルキル基としては、炭素数１〜１０のものが好ましく、メチル、エチル、プロピル、イソプロピル、ブチル、イソブチル、ｔｅｒｔ−ブチル、２−エチルヘキシル等のアルキル基を例示できる。上記植物油成分のなかでも、大豆油、アマニ油、これらの脂肪酸エステルが好ましい。上記植物油成分は、単独で用いてもよく、２種以上を併用してもよい。
【００２３】
上記オフセット印刷用インキ組成物中の植物油成分の含有量は、好ましくは０．１〜１５質量％、より好ましくは７〜１０質量％である。
なお、上記石油系溶剤と植物油成分の合計使用量は、上記オフセット印刷用インキ組成物中、３０〜６０質量％となるように使用することが好ましい。
【００２４】
本発明のオフセット印刷用インキ組成物では、必須成分として、上記一般式（１）で示されるテトラゾール化合物及び／又はその水溶性塩が使用される。ここで、上記一般式（１）中、Ｒ、Ｒ′は、同一若しくは異なって、水素、炭素数１〜２０のアルキル基、炭素数１〜２０のシクロアルキル基、フェニル基、ナフチル基、炭素数１〜２０のアルキルフェニル基、アミノ基、アミノフェニル基、メルカプト基、炭素数１〜２０のアルキルメルカプト基又は炭素数１〜２０のカルボキシアルキル基を表す。このような成分を使用することによって、オフセット印刷時において、印刷適性を損なうことなく、印刷機の銅系ローラーや鉄系ローラーにおける腐食や錆びの発生を良好に防止することが可能となる。
【００２５】
上記アルキル基、シクロアルキル基、アルキルフェニル基、アルキルメルカプト基、カルボキシアルキル基（Ｒ、Ｒ′）は、炭素数が１〜２０のものであれば特に限定されず、また、アルキル鎖は直鎖状、分岐状のいずれであってもよい。なかでも、上記Ｒ、Ｒ′としては、水素、炭素数が１〜１２のアルキル基、フェニル基、ナフチル基、アミノ基、メルカプト基が好ましい。
【００２６】
上記テトラゾール化合物としては、上記一般式（１）で示される化合物であれば特に限定されず、例えば、５置換−１Ｈ−テトラゾール、１置換−１Ｈ−テトラゾール、１置換−５置換−１Ｈ−テトラゾール等が挙げられる。
【００２７】
具体的には、１Ｈ−テトラゾール、１−メチルテトラゾール、１−エチルテトラゾール、１−プロピルテトラゾール、１−ブチルテトラゾール、１−ペンチルテトラゾール、１−ヘキシルテトラゾール、１−ドデシルテトラゾール、１−フェニルテトラゾール、５−メチル−１Ｈ−テトラゾール、５−エチル−１Ｈ−テトラゾール、５−プロピル−１Ｈ−テトラゾール、５−ブチル−１Ｈ−テトラゾール、５−ペンチル−１Ｈ−テトラゾール、５−ヘキシル−１Ｈ−テトラゾール、５−ドデシル−１Ｈ−テトラゾール、５−フェニル−１Ｈ−テトラゾール、１−メチル−５−メチルテトラゾール、１−エチル−５−メチルテトラゾール、１−プロピル−５−メチルテトラゾール、１−ブチル−５−メチルテトラゾール、１−ペンチル−５−メチルテトラゾール、１−ヘキシル−５−メチルテトラゾール、１−ドデシル−５−メチルテトラゾール、１−フェニル−５−メチルテトラゾール、１−ナフチル−５−メチルテトラゾール、１−メチル−５−エチルテトラゾール、１−メチル−５−フェニルテトラゾール、１−エチル−５−フェニルテトラゾール、１−プロピル−５−フェニルテトラゾール、１−ブチル−５−フェニルテトラゾール、１−ペンチル−５−フェニルテトラゾール、１−ヘキシル−５−フェニルテトラゾール、１−ドデシル−５−フェニルテトラゾール、１−フェニル−５−フェニルテトラゾール、５−アミノ−１Ｈ−テトラゾール、５−（２−アミノフェニル）−１Ｈ−テトラゾール、１−メチル−５−アミノテトラゾール、１−エチル−５−アミノテトラゾール、１−プロピル−５−アミノテトラゾール、１−ブチル−５−アミノテトラゾール、１−ペンチル−５−アミノテトラゾール、１−ヘキシル−５−アミノテトラゾール、１−ドデシル−５−アミノテトラゾール、１−フェニル−５−アミノテトラゾール、５−メルカプト−１Ｈ−テトラゾール、１−メチル−５−メルカプトテトラゾール、１−エチル−５−メルカプトテトラゾール、１−プロピル−５−メルカプトテトラゾール、１−ブチル−５−メルカプトテトラゾール、１−ペンチル−５−メルカプトテトラゾール、１−ヘキシル−５−メルカプトテトラゾール、１−ドデシル−５−メルカプトテトラゾール、１−シクロヘキシル−５−メルカプトテトラゾール、１−フェニル−５−メルカプトテトラゾール、１−カルボキシメチル−５−メルカプトテトラゾール等を挙げることができる。
【００２８】
上記式（１）で示されるテトラゾール化合物の水溶性塩は、有機窒素含有化合物、アンモニア、無機塩類を用いて公知の方法により製造できる。このような水溶性塩を製造するための無機塩類としては、ナトリウム、カリウム、リチウム等のアルカリ金属、バリウム、カルシウム等のアルカリ土類金属の酸化物、水酸化物又は炭酸塩等が挙げられる。
【００２９】
また、上記有機窒素含有化合物としては、モノアルキルアミン、ジアルキルアミン、トリアルキルアミン、モノシクロヘキシルアミン、ジシクロヘキシルアミン等のモノアミン類、１〜４個のアルキル基で置換されたジアミン類、アルキル基の少なくとも１個が水酸基やポリオキシエチレン基等の親水性基を有するアルキルモノアミン、アルキルジアミン等を挙げることができる。これらのうち、モノエタノールアミン、ジエタノールアミン、トリエタノールアミン、ジメチルエタノールアミン、ジエチルエタノールアミン、モノメチルエタノールアミン、モノエチルエタノールアミン、モノブチルエタノールアミン等を用いるのが特に有利である。
【００３０】
上記一般式（１）で示されるテトラゾール化合物、その水溶性塩としては、１Ｈ−テトラゾール、その水溶性塩（特に有機窒素含有化合物の塩）を使用することが好ましい。これにより、本発明の効果を良好に得ることができる。上記テトラゾール化合物、その水溶性塩は、単独で用いてもよく、２種以上を併用してもよい。
【００３１】
なお、本発明におけるテトラゾール化合物及び／又はその水溶性塩（以下、「テトラゾール系化合物」ともいう。）の添加量は、オフセット印刷用インキ組成物中に０．０１〜１質量％である。０．０１質量％未満であると、金属ローラーでの腐食、錆びを充分に防止することができないおそれがある。１質量％を超えると、印刷適性が低下するおそれがある。なお、上記添加量は、テトラゾール化合物、その水溶性塩を２種以上併用する場合は、これらの合計添加量である。
【００３２】
本発明のオフセット印刷用インキ組成物には、上記の構成材料以外に必要に応じて、ドライヤー、顔料分散剤、整面助剤、耐摩擦性向上剤、裏移り防止剤、非イオン系界面活性剤等の添加剤を適宜使用することができる。
【００３３】
次に、上記構成材料を含有するオフセット印刷用インキ組成物の製造法について説明する。
本発明のオフセット印刷用インキ組成物を製造するには、従来公知の製造方法（ドライグラインド法、フラッシング法等）を使用できる。
【００３４】
本発明のオフセット印刷用インキ組成物の製造において、インキ組成物にテトラゾール系化合物を含有させるに際しては、上記テトラゾール系化合物を、製品となったオフセット印刷用インキ組成物に後から添加しても良いし、オフセット印刷用インキ組成物の製造時に添加しても良い。上記テトラゾール系化合物を、製品となったオフセット印刷用インキ組成物に含有させる方法は、上記テトラゾール系化合物を直接にオフセット印刷用インキ組成物に混合しても良いし、水等の溶媒に溶解してから、所定量だけオフセット印刷用インキ組成物に混合しても良く、いずれの方法によっても良い。
【００３５】
また、オフセット印刷用インキ組成物の製造時に上記テトラゾール系化合物を添加する場合には、従来公知の製造方法（ドライグラインド法、フラッシング法等）によって得られたベースインキに対して、油性印刷インキワニス、植物油成分、石油系溶剤、助剤等を添加してオフセット印刷用インキ組成物とする際に、上記テトラゾール系化合物を添加することが好ましい。これは、上記テトラゾール系化合物がいずれも多少の水溶性を有するので、特にフラッシング法によりベースインキを製造する際にこれを添加してしまうと、フラッシング工程中に水とともに排出するおそれがあるためである。
【発明の効果】
【００３６】
本発明によって、印刷適性を損なうことなく、銅系のみならず鉄系の材料からなる印刷機の金属ロールにおいても、腐食や錆びを防止できるオフセット印刷用インキ組成物を提供することができる。そして、本発明のオフセット印刷用インキ組成物を利用すると、湿し水による印刷機の金属ローラーの腐食や錆びが抑制されるため、湿し水の添加剤として、これまで錆びや腐食の面で制約されていた材料の添加量を増量することができ、良好な印刷物を得るという観点においてもより有利となる。更に、良好な印刷物が得られ易いように、印刷時の湿し水の供給量を多くできるので、結果的に汚れの無い良好な印刷物を得ることができる。
【発明を実施するための最良の形態】
【００３７】
以下に実施例を掲げて本発明を更に詳細に説明するが、本発明はこれらの実施例のみに限定されるものではない。なお、特に断りのない限り、「％」は「質量％」を意味し、「部」は「質量部」を意味するものとする。
【００３８】
製造例１
［オフセット印刷用インキ用ワニスの製造］
コンデンサー、温度計及び攪拌機を装着した四つ口フラスコに、ロジン変性フェノール樹脂（ＫＧ−１８０４：荒川化学工業社製）５０部、大豆油１０部、石油系溶剤（新日本石油社製アロマフリーソルベント７号）４０部を仕込み、２００℃に昇温した後、同温度で１時間加熱攪拌し、オフセット印刷用インキ用ワニスを得た。
【００３９】
実施例１
［オフセット印刷用インキ組成物の製造］
カーミン６Ｂ（住化カラー社製）１６部、上記の方法によって得られたオフセット印刷用インキ用ワニス５４．６部を混合し、ビーズミル、３本ロールミルで順次混練した。次いで、大豆油１．５部、石油系溶剤２７．９部を加えて攪拌し、オフセット印刷用インキ組成物を得た。
得られたオフセット印刷用インキ組成物中に、更に１Ｈ−テトラゾールを０．０１％の含有量となるように添加し、実施例１のオフセット印刷用インキ組成物を作製した。
【００４０】
実施例２
上記で得られたオフセット印刷用インキ組成物中に、更に１Ｈ−テトラゾールを０．１％の含有量となるように添加した以外は、実施例１と同様に、実施例２のオフセット印刷用インキ組成物を作製した。
【００４１】
実施例３
上記で得られたオフセット印刷用インキ組成物中に、更に１Ｈ−テトラゾールを１％の含有量となるように添加した以外は、実施例１と同様に、実施例３のオフセット印刷用インキ組成物を作製した。
【００４２】
実施例４
上記で得られたオフセット印刷用インキ組成物中に、更に１Ｈ−テトラゾールモノエタノールアミン塩を１％の含有量となるように添加した以外は、実施例１と同様に、実施例４のオフセット印刷用インキ組成物を作製した。
【００４３】
比較例１
上記で得られたオフセット印刷用インキ組成物をそのまま比較例１のオフセット印刷用インキ組成物とした。
【００４４】
比較例２
上記で得られたオフセット印刷用インキ組成物中に、更に１Ｈ−テトラゾールを１．５％の含有量となるように添加した以外は、実施例１と同様に、比較例２のオフセット印刷用インキ組成物を作製した。
【００４５】
〔評価〕
上記で得られた実施例、比較例のオフセット印刷用インキ組成物について、以下の錆び試験及び印刷試験を行った。結果を表１に示した。
【００４６】
［錆び試験］
実施例１〜４及び比較例１、２のオフセット印刷用インキ組成物に水道水を２０％添加し、ハイスピードミキサーにより３分間１５００ｒｐｍ攪拌することによって乳化させた。その乳化インキ中に銅板及び鉄板（いずれも表面をサンドペーパーにより均一に磨いてある）を常温で３昼夜浸漬した。その後、インキを除去して、銅板と鉄板上の錆びの発生度合いを肉眼で観察し、下記基準にて評価した。
（評価基準）
（１）銅板
Ａ：表面に全く変化無し
Ｂ：表面の一部が変色
Ｃ：全面が変色
（２）鉄板
Ａ：錆は全く発生しない
Ｂ：錆はほとんど発生しない
Ｃ：錆が全面で発生している
【００４７】
［印刷試験］
実施例１〜４及び比較例１、２のオフセット印刷用インキ組成物を、三菱重工業社製、ＤＡＩＹＡ  １Ｅ型印刷機にて、湿し水供給ダイヤルを一定にした状態で、以下の条件の下で印刷を行い、本来、インキの付着しない非画線部全体に占める汚れの部分の面積の度合いから印刷適性を評価した。
印刷機    ：ＤＡＩＹＡ  １Ｅ型印刷機（湿し水機構：連続給水方式）（三菱重工業社製）
湿し水    ：サイファ  ＴＰ−３（湿し水中濃度：１％）（サカタインクス社製）
印刷速度  ：４５００枚／時
温度／湿度：２５℃／６０％
印刷用紙  ：オーロラコート（日本製紙社製）
（評価基準）
Ａ：非画線部における汚れの面積が１０％未満（良好）
Ｂ：非画線部における汚れの面積が１０％以上２０％未満（実用レベル）
Ｃ：非画線部における汚れの面積が２０％以上（不良）
【００４８】
【表１】
2009040953.tif 000003
【００４９】
１Ｈ−テトラゾール又は１Ｈ−テトラゾールモノエタノールアミン塩を特定量添加した実施例のオフセット印刷用インキ組成物では、印刷適性を損なうことなく、銅板及び鉄板の腐食や錆びの発生を良好に防止できた。一方、上記成分を添加しなかった比較例１では、銅板及び鉄板の腐食や錆びの発生がみられた。また、１Ｈ−テトラゾールを１．５％添加した比較例２では、印刷適性の低下がみられた。
【産業上の利用可能性】
【００５０】
本発明のオフセット印刷用インキ組成物を使用することにより、印刷適性を損なうことなく、銅及び鉄、更にはその合金からなる印刷機の金属ロールの腐食、着色、変色、錆びを効果的に防止することができる。このことから、印刷機の保守作業を軽減できるのみならず、錆び防止のために湿し水添加剤の種類や印刷時の湿し水使用量を特に制限する必要がなくなるので、汚れの無い良好な印刷物を得ることができる。